(57)【特許請求の範囲】
【請求項１】
パッド領域及びヒューズ領域を有するフリップチップ型半導体素子において、
半導体基板上に形成された層間絶縁膜と、
前記層間絶縁膜上に形成されたパッシベーション膜と、
前記パッド領域内の前記パッシベーション膜の所定領域内に形成された少なくとも一つの第１金属配線、及び前記ヒューズ領域内の前記パッシベーション膜の所定領域内に形成された前記パッシベーション膜の上部面と同一な高さの上部面を有する複数個の第２金属配線と、
前記第１金属配線の一部分を覆う前記パッシベーション膜上のパッドと、
前記一対の第２金属配線及びこれらの間のパッシベーション膜を覆い、前記パッドと同一な物質膜で形成された前記パッシベーション膜上のヒューズと、
前記パッド及び前記ヒューズを含む半導体基板の全面を覆い、前記パッドを露出させるパッド開口部を有するポリイミド膜と、
前記露出されたパッド上に順次に積層されたアンダーバンプ金属膜パターン及びバンプと、を含む、ことを特徴とするフリップチップ型半導体素子。
【請求項２】
前記パッシベーション膜は、順次に積層された下部シリコン窒化膜、シリコン酸化膜、及び上部シリコン窒化膜を含む、ことを特徴とする請求項１に記載のフリップチップ型半導体素子。
【請求項３】
前記第１及び第２金属配線は、銅膜パターン及び前記銅膜パターンの側壁及び底を取り囲む拡散防止金属膜パターンを含む、ことを特徴とする請求項１に記載のフリップチップ型半導体素子。
【請求項４】
前記拡散防止金属膜パターンはタンタル窒化膜である、ことを特徴とする請求項３に記載のフリップチップ型半導体素子。
【請求項５】
前記パッド及び前記ヒューズは、順次に積層された障壁金属膜パターン及びアルミニウム膜パターンを含む、ことを特徴とする請求項１に記載のフリップチップ型半導体素子。
【請求項６】
パッド領域及びヒューズ領域を有するフリップチップ型半導体素子の製造方法において、
半導体基板上に層間絶縁膜を形成する段階と、
前記層間絶縁膜上にパッシベーション膜を形成する段階と、
前記パッド領域内の前記パッシベーション膜の所定領域内に少なくとも一つの第１金属配線を形成することと同時に、前記ヒューズ領域内の前記パッシベーション膜の所定領域内に前記パッシベーション膜の上部面と同一な高さの上部面を有する複数個の第２金属配線を形成する段階と、
前記第１及び第２金属配線を含む半導体基板の全面に金属膜を形成する段階と、
前記金属膜をパターニングして前記第１金属配線の一部分を覆う前記パッシベーション膜上のパッドを形成することと同時に、前記一対の第２金属配線及びこれらの間のパッシベーション膜を覆う前記パッシベーション膜上のヒューズを形成する段階と、
前記パッド及び前記ヒューズを含む半導体基板上に、前記パッドを露出させるパッド開口部を有するポリイミド膜を形成する段階と、
前記露出されたパッド上に順次に積層されたアンダーバンプ金属膜パターン及びバンプを形成する段階と、を含む、ことを特徴とするフリップチップ型半導体素子の製造方法。
【請求項７】
前記パッシベーション膜は、下部シリコン窒化膜、シリコン酸化膜、及び上部シリコン窒化膜を順次に積層させて形成する、ことを特徴とする請求項６に記載のフリップチップ型半導体素子の製造方法。
【請求項８】
前記第１及び第２金属配線を形成する段階は、
前記パッシベーション膜をパターニングして、前記パッド領域及び前記ヒューズ領域に各々少なくとも一つの第１グルーブ及び複数個の第２グルーブを形成する段階と、
前記第１及び第２グルーブを含む半導体基板の全面に、コンフォーマルな拡散防止金属膜及び前記第１及び第２グルーブを充填する銅膜を順次に形成する段階と、
前記パッシベーション膜の上部面が露出される時まで、前記銅膜及び拡散防止金属膜を平坦化させる段階と、を含む、ことを特徴とする請求項６に記載のフリップチップ型半導体素子の製造方法。
【請求項９】
前記金属膜は、障壁金属膜及びアルミニウム膜を順次に積層させて形成する、ことを特徴とする請求項６に記載のフリップチップ型半導体素子の製造方法。
【発明の詳細な説明】
【０００１】
【発明の属する技術分野】
本発明は半導体素子及びその製造方法に関するものであり、より詳しくはフリップチップ型半導体素子及びその製造方法に関するものである。
【０００２】
【従来の技術】
半導体素子は外部の衝撃から保護するためにパッケージ工程(package process)を通じて密封される。こうしたパッケージ工程において、ボンディングワイヤを使用して半導体素子のパッドをリードフレーム（lead frame）のリード(lead)に連結させる場合に、パッケージ素子の信頼性及び電気的な特性を改善させることに限界がある。従って、最近にフリップチップパッケージ工程が高性能半導体素子に広く使用されている。
【０００３】
図１は従来のフリップチップ型半導体素子の製造方法を説明するための断面図である。図面において、参照符号“ａ”及び“ｂ”に表示された部分は、各々パッド領域及びヒューズ領域に該当する。
【０００４】
図１を参照すると、半導体基板１上に層間絶縁膜３を形成する。層間絶縁膜３をパターニングして層間絶縁膜３の所定領域を貫通するビアホール(via  hole)（図示せず）を形成する。ビアホールが形成された結果物の全面に、最終層間絶縁膜５を形成する。最終層間絶縁膜５をパターニングして、パッド領域ａ及びヒューズ領域ｂに、各々少なくとも一つの第１グルーブ(groove) 及び少なくとも一つの第２グルーブを形成する。第１グルーブ及び第２グルーブ内に、各々ダマシン(damascene) 工程を使用して、第１金属配線１０ａ及び第２金属配線１０ｂを形成する。第２金属配線１０ｂはヒューズに該当する。第１及び第２金属配線１０ａ，１０ｂは、アルミニウム膜に比べて優れた伝導性（superior conductivity）及び優れた電子遷移特性（superior electromigration）を有する銅配線９及び銅配線９の側壁及び底を取り囲む拡散防止金属膜パターン７を含む。
【０００５】
第１及び第２金属配線１０ａ，１０ｂを含む半導体基板の全面に、パッシベーション膜１８を形成する。パッシベーション膜１８は、下部シリコン窒化膜１３、シリコン酸化膜１５、及び上部シリコン窒化膜１７を、順次に積層させて形成する。ここで、下部シリコン窒化膜１３は、銅配線９内の銅原子が最終層間絶縁膜５の内部へ拡散することを防止するための拡散防止膜の役割を果たす。パッシベーション膜１８をパターニングして、第１金属配線１０ａを露出させるパッドコンタクトホールを形成する。パッドコンタクトホールが形成された結果物の全面に、障壁金属膜及びパッド金属膜を順次に形成する。次いで，パッド金属膜及び障壁金属膜を連続的にパターニングして、パッドコンタクトホールを覆うパッド２４を形成する。これにより、パッド２４は、順次に積層された障壁金属膜パターン２１及びパッド金属膜パターン２３を含む。
【０００６】
続けて、上部シリコン窒化膜１７をパターニングして、ヒューズ即ち第２金属配線１０ｂの上部に、開口部２７を形成する。開口部２７が形成された結果物の全面にポリイミド膜２９を形成した後、ポリイミド膜２９をパターニングしてパッド２４を露出させるパッド開口部、及びヒューズ１０ｂ上のシリコン酸化膜１５を露出させるヒューズ開口部３１を、形成する。露出されたパッド２４上に順次に積層されたアンダーバンプ金属膜パターン３３及びバンプ３５を形成する。
【０００７】
前述したように、従来の技術によると後半工程（back-end process）が複雑である。又、銅配線をヒューズとして使用するため、リペア工程時、レーザを使用してヒューズをカッティングするのが難しい。
【０００８】
【発明が解決しようとする課題】
本発明の目的は、後半工程を単純化させることができ、レーザでカッティングするのが容易な物質にヒューズが形成できる、フリップチップ型半導体素子の製造方法を提供することである。
【０００９】
本発明の他の目的は、前述した半導体素子の製造方法により製造されたフリップチップ型半導体素子を提供することである。
【００１０】
【課題を解決するための手段】
前述した目的を達成するために、本発明は、パッド領域及びヒューズ領域を有するフリップチップ型半導体素子の製造方法を提供する。この方法は、半導体基板上に層間絶縁膜及びパッシベーション膜を順次に形成し、パッシベーション膜内にダマシン工程を使用して、少なくとも一つの第１金属配線及び複数個の第２金属配線を形成することを含む。第１金属配線はパッド領域内に形成され、第２金属配線はヒューズ領域内に形成される。第１及び第２金属配線を含む半導体基板の全面に金属膜を形成する。金属膜をパターニングして、第１金属配線を覆うパッドを形成する。この際、ヒューズ領域内に隣り合う一対の第２金属配線、及びこれらの間のパッシベーション膜を覆うヒューズ、が形成される。結果的に、ヒューズはパッドと同一な金属膜で形成され、一対の第２金属配線を互いに電気的に連結する。次いで、パッド及びヒューズを含む半導体基板の全面に、ポリイミド膜を形成する。ポリイミド膜は、パッドを露出させるパッド開口部を有する。露出されたパッド上に順次に積層されたアンダーバンプ金属膜パターン及びバンプを形成する。
【００１１】
前述した他の目的を達成するために、本発明は、パッド領域及びヒューズ領域を有するフリップチップ型半導体素子を提供する。このフリップチップ半導体素子は、半導体基板上に層間絶縁膜及び層間絶縁膜上に形成されたパッシベーション膜を含む。パッシベーション膜内に、少なくとも一つの第１金属配線及び複数個の第２金属配線が配置される。第１金属配線はパッド領域内に配置され、第２金属配線はヒューズ領域内に配置される。第１金属配線の所定領域はパッドにより覆われ、隣り合う一対の第２金属配線及びこれらの間のパッシベーション膜はヒューズにより覆われる。パッド及びヒューズは、同一な物質膜で形成される。パッド及びヒューズを含む半導体基板の全面はポリイミド膜により覆われ、ポリイミド膜はパッドを露出させるパッド開口部を有する。露出されたパッドは、順次に積層されたアンダーバンプ金属膜パターン及びバンプにより覆われる。
【００１２】
【発明の実施の形態】
以下、添付した図面を参照して、本発明の望ましい実施例を詳細に説明する。しかし、本発明は、ここで説明される実施例に限定されず異なる形態で具体化されることもできる。むしろ、ここで紹介される実施例は、開示された内容が徹底し、完全になり得るように、そして、当業者に本発明の思想が充分に伝達されるようにするため、提供されている。図面において、層及び領域の厚さは明確性を期するため誇張されている。又、ある層が、他の層又は基板“上”にあると言及される場合に、それは他の層又は基板上に直接形成できるか、或いはそれらの間に第３の層が介在されることもできる。明細書の全体にかけて同一な参照番号は同一または均等な構成要素を示す。
【００１３】
図２は、本発明によるフリップチップ型半導体素子の断面図である。ここで、参照符号“ａ”及び“ｂ”で表示された部分は、各々パッド領域及びヒューズ領域を示す。
【００１４】
図２を参照すると、半導体基板５１は層間絶縁膜５３により覆われる。層間絶縁膜５３は、最終層間絶縁膜に該当する物質膜として不純物を含有するシリコン酸化膜（silicon oxide layer containing impurities）又はアンドープトシリコン酸化膜である。層間絶縁膜５３上にパッシベーション膜６０が配置される。パッシベーション膜６０は、順次に積層された下部シリコン窒化膜５５、シリコン酸化膜５７、及び上部シリコン窒化膜５９を含む。又、パッシベーション膜６０は、順次に積層されたシリコン酸化膜５７及び上部シリコン窒化膜５９から構成されることもできる。
【００１５】
パッド領域ａ内のパッシベーション膜６０内に、少なくとも一つの第１金属配線６８ａが配置され、ヒューズ領域ｂ内のパッシベーション膜６０内に、複数個の第２金属配線６８ｂが配置される。第１及び第２金属配線６８ａ，６８ｂの上部面（top surfaces）は、パッシベーション膜６０の上部面と同一な高さを有する。第１及び第２金属配線６８ａ，６８ｂは、アルミニウム膜に比べて優秀な電気伝導度（superior conductivity）及び優秀な電子遷移特性（electromigration）を有する銅膜パターン６７を含み、この銅膜パターン６７の底及び側壁を取り囲む拡散防止金属膜パターン６５は、銅膜パターン６７内の銅原子が層間絶縁膜５３及びパッシベーション膜６０の内部へ浸透することが防止できる物質膜、例えばタンタル窒化膜を含む、ことが望ましい。
【００１６】
第１金属配線６８ａの所定領域は、パッド７４ａにより覆われる。又、ヒューズ領域ｂ内にヒューズ７４ｂが配置される。ヒューズ７４ｂは、隣り合う一対の第２金属配線６８ｂ及びこれら間のパッシベーション膜６０を覆う。結果的に、ヒューズ７４ｂは、隣り合う一対の第２金属配線６８ｂを互いに電気的に接続させる。パッド７４ａ及びヒューズ７４ｂは、順次に積層された障壁金属膜パターン７１及びアルミニウム膜パターン７３を含む。障壁金属膜パターン７１は、タンタル窒化膜であることが望ましい。
【００１７】
パッド７４ａ及びヒューズ７４ｂを含む半導体基板は、ポリイミド膜７７により覆われる。ポリイミド膜７７は、パッド７４ａを露出させるパッド開口部を有する。パッド開口部により露出されたパッド７４ａ上に、アンダーバンプ金属膜パターン７９ａ及びバンプ８３ａが、順次に積層される。
【００１８】
次に、図３乃至図６を参照して、図２に示されたフリップチップ型半導体素子の製造方法を説明する。ここで、参照符号“ａ”及び“ｂ”で表示された部分は、各々パッド領域及びヒューズ領域を示す。
【００１９】
図３を参照すると、半導体基板５１上に層間絶縁膜５３を形成する。層間絶縁膜５３は、不純物を含むシリコン酸化膜、例えばＢＰＳＧ膜から形成される。層間絶縁膜５３は、アンドープトシリコン酸化膜から形成されることもできる。層間絶縁膜５３上にパッシベーション膜６０が形成される。パッシベーション膜６０は、下部シリコン窒化膜５５，シリコン酸化膜５７及び上部シリコン窒化膜５９を順次に積層させて形成するのが望ましい。他の方法に、パッシベーション膜６０は、シリコン酸化膜５７及び上部シリコン窒化膜５９を順次に積層させて形成することもできる。パッシベーション膜６０は、パターニングしてパッド領域ａ及びヒューズ領域ｂ内に、各々少なくとも一つの第１グルーブ６３ａ及び複数個の第２グルーブ６３ｂを形成するために、パターン化される。
【００２０】
図４を参照すると、第１及び第２グルーブ６３ａ，６３ｂ内に、各々通常のダマシン(damascene）工程を使用して、第１金属配線６８ａ及び第２金属配線６８ｂを形成する。より詳しくは、第１及び第２グルーブ６３ａ，６３ｂを含む半導体基板の全面に、コンフォーマル(conformal)な拡散防止金属膜（diffusion barrier metal layer）を形成した後、拡散防止金属膜上に、第１及び第２グルーブ６３ａ，６３ｂを充填する銅膜を形成する。拡散防止金属膜は、銅膜内の銅原子が層間絶縁膜５３及びパッシベーション膜６０内へ拡散されることを防止する金属膜から形成される。例えば、拡散防止金属膜は、タンタル窒化膜から形成されることが望ましい。
【００２１】
次いで、上部シリコン窒化膜５９が露出される時まで、銅膜及び拡散防止金属膜を連続的に平坦化させて、第１及び第2グルーブ６３ａ，６３ｂ内に、各々第１金属配線６８ａ及び第２金属配線６８ｂを形成する。これにより、第１及び第２金属配線６８ａ，６８ｂは、銅膜パターン６７及び銅膜パターン６７の側壁及び底を取り囲む拡散防止金属膜パターン６５から構成される。第１及び第金属配線６８ａ，６８ｂを含む半導体基板の全面に、金属膜を形成する。金属膜は、障壁金属膜（barrier metal layer）及びアルミニウム膜を順次に積層させて形成するのが望ましい。障壁金属膜は、拡散防止金属膜と同一な物質膜すなわちタンタル窒化膜から形成されるのが望ましい。
【００２２】
金属膜をパターニングして、パッド領域ａ及びヒューズ領域ｂに各々パッド７４ａ及びヒューズ７４ｂを形成する。パッド７４ａは、第１金属配線６８ａの所定領域を覆い、ヒューズ７４ｂは、隣り合う一対の第２金属配線６８ｂ及びこれらの間のパッシベーション膜６０を覆う。これにより、ヒューズ７４ｂは、一対の第２金属配線６８ｂを互いに電気的に連結させる。パッド７４ａ及びヒューズ７４ｂは、順次に積層された障壁金属膜パターン７１及びアルミニウムパターン７３を含む。
【００２３】
図５を参照すると、パッド７４ａ及びヒューズ７４ｂを含む半導体基板の全面に、ポリイミド膜７７を形成する。ポリイミド膜７７は、後続のパッケージ工程に使用されるエポキシモールディング化合物（epoxy molding compound）からパッド７４ａ及びヒューズ７４ｂを含む半導体基板に加えられるストレスを緩衝させる役割を果たす。又、ポリイミド膜７７は、外部からアルファ粒子（alpha-particle）が半導体基板内の半導体集積回路（図示せず）へ浸透することを抑制させる役割を果たす。ポリイミド膜７７をパターニングして、パッド７４ａを露出させるパッド開口部（pad opening）を形成する。
【００２４】
パッド開口部を含む半導体基板の全面に、アンダーバンプ金属膜７９を形成する。アンダーバンプ金属膜７９上に、パッド開口部内のアンダーバンプ金属膜７９を露出させるフォトレジストパターン８１を形成する。露出されたアンダーバンプ金属膜７９上に、選択的に電気メッキ法（electroplating  method）を使用して、バンプパターン８３を形成する。バンプパターン８３は、鉛(Ｐｂ)及び真鍮(Ｓｎ)の合金膜から形成される。
【００２５】
図６を参照すると、フォトレジストパターン８１を除去して、フォトレジストパターン８１下のアンダーバンプ金属膜７９を露出させる。バンプパターン８３をエッチングマスクとして使用して、露出されたアンダーバンプ金属膜７９を湿式エッチング工程に除去する。これにより、バンプパターン８３及びパッド７４ａの間に、アンダーバンプ金属膜パターン７９ａが形成される。次いで、バンプパターン８３を通常の方法を使用してリフローさせて、丸状（rounded shape）を有するバンプ８３ａを形成する。続けて，第２金属配線６８ａ又は６８ｂに接続されたトランジスタ又はメモリセルが誤動作する場合、ヒューズ７４ｂをカッティングさせるためのリペア工程を実施する。リペア工程は、レーザ８５等を使用して実施する。リペア工程は、アンダーバンプ金属膜７９を形成する前に実施することもできる。
【００２６】
【発明の効果】
前述してきたたように、本発明によると、従来技術で第１金属配線を露出させるためにパッシベーション膜をパターニングする工程、及びヒューズ上の上部シリコン窒化膜をパターニングする工程、を省略することが可能である。これにより、後半の工程を単純化させることができる。又、パッド及びヒューズをアルミニウム膜に形成できるため、レーザを使用してヒューズをカッティングするのが容易である。
【図面の簡単な説明】
【図１】従来技術のフリップチップ型半導体素子の製造方法を説明するための断面図である。
【図２】本発明によるフリップチップ型半導体素子を説明するための断面図である。
【図３】図２に示されたフリップチップ型半導体素子の製造方法を説明するための断面図である。
【図４】図２に示されたフリップチップ型半導体素子の製造方法を説明するための断面図である。
【図５】図２に示されたフリップチップ型半導体素子の製造方法を説明するための断面図である。
【図６】図２に示されたフリップチップ型半導体素子の製造方法を説明するための断面図である。
【符号の説明】
５１      半導体基板
５３      層間絶縁膜
５５      下部シリコン窒化膜
５７      シリコン酸化膜
５９      上部シリコン窒化膜
６０      パッシベーション
６５      拡散防止金属膜パターン
６７      銅膜パターン
６８ａ，６８ｂ      金属配線
７１      障壁金属膜パターン
７３      アルミニウム膜パターン
７４ａ    パッド
７４ｂ    フューズ
７７      ポリイミド膜
７９ａ    アンダーバンプ金属膜パターン
８３ａ    バンプ
【図１】
0004004323.tif 000002
【図２】
0004004323.tif 000003
【図３】
0004004323.tif 000004
【図４】
0004004323.tif 000005
【図５】
0004004323.tif 000006
【図６】
0004004323.tif 000007